(57)【要約】本発明は、使い捨て医用器具製造用の光分解性材料に関するもので、主成分としてポリプロピレンと異色性複合物質を含有し、異色性複合物質は光開始剤と増感剤から成る。光開始剤はクエン酸第２鉄（ＦｅＣ６Ｈ５Ｏ７）とペンタジオン第１鉄（ＦｅＣ５Ｈ８Ｏ２）を含み、そして増感剤はヘキサクロロアセトン（Ｃｌ６Ｃ３Ｏ）とアセチルベンゼン（Ｃ８Ｈ８Ｏ）を含む。本発明の材料は、製造と使用において有害物でも汚染物でもなく、紫外線に照射されると急速に変色し得る。それによって医用器具の再使用が回避され得る。それらが自然界に投げ捨てられる時、それらは分解を続け、４５〜７５日以内に崩壊して粉末になる。本発明の物質は、使い捨て医用器具を製造するための現行材料の好ましい代替物である。【特許請求の範囲】
【請求項１】
ポリプロピレン樹脂からなる使い捨て医用器具製造用光分解性材料であって、前記材料は、ポリプロピレン樹脂に光開始剤及び増感剤からなる異色性試薬の混合物が添加されており、前記光開始剤はクエン酸第２鉄（ＦｅＣ６Ｈ５Ｏ７）及びペンタジオン第１鉄（ＦｅＣ５Ｈ８Ｏ２）を含み、前記増感剤はヘキサクロロアセトン（Ｃｌ６Ｃ３Ｏ）及びアセチルベンゼン（Ｃ８Ｈ８Ｏ）を含み、これら成分の含有量は、ポリプロピレン樹脂の重量に対して光開始剤が０．０４％〜０．０８％及び増感剤が０．４％〜０．９％であることを特徴とする使い捨て医用器具製造用光分解性材料。
【請求項２】
前記ポリプロピレン樹脂の重量に対して、前記光開始剤中のクエン酸第２鉄（ＦｅＣ６Ｈ５Ｏ７）含有量は０．０２％〜０．０４％であり、ペンタジオン第１鉄（ＦｅＣ５Ｈ８Ｏ２）含有量は０．０２％〜０．０４％であることを特徴とする請求項１記載の使い捨て医用器具製造用光分解性材料。
【請求項３】
前記ポリプロピレン樹脂の重量に対して、前記増感剤中のヘキサクロロアセトン（Ｃｌ６Ｃ３Ｏ）含有量は０．２％〜０．４５％であり、アセチルベンゼン（Ｃ８Ｈ８Ｏ）含有量は０．２％〜０．４５％であることを特徴とする請求項１記載の使い捨て医用器具製造用光分解性材料。
【発明の詳細な説明】
【技術分野】
【０００１】
本発明は、使い捨て医用器具を製造するための材料に関し、特に使い捨て医用器具を製造するための光分解性材料に関する。
【背景技術】
【０００２】
環境保護の認識の高まりに伴い、環境汚染を引き起こす製品や行為は、世界中で制限され、又は禁じられている。一方では、関連法規が公布されている。光分解性材料としてのプロピレンは、下記特許文献１によると、唯一食品包装に使用されているが、この特許は主に環境汚染の国際的な問題、すなわち「白色汚染」に焦点を合わせている。
【０００３】
【特許文献１】
中華人民共和国特許出願公開第１１９４２７５号明細書
【発明の開示】
【発明が解決しようとする課題】
【０００４】
しかし、普通はポリプロピレンで作られる注射器、点滴瓶、そして点滴器のような、使い捨ての医用器具の大量の消費物及び廃棄物を処理する良い方法はない。多くの使い捨て医用器具が使用されればされるほど、医用器具の廃棄物が自然界に大量に残される。かような医用器具は、何十年か、自然界ではそれ以上長い間かかって分解するであろう。なぜなら、それらの構造にあるＣ−Ｃ結合及びＣ−Ｏ結合は光に敏感に反応しないからである。
【０００５】
使い捨て医用器具は、相互のウイルス感染を防止するのに大変有用である。中国では全ての使い捨て注射器は使用後に消毒して破棄しなればならないとの規定があるが、注射器破棄の適当な方法がなく、使い捨て注射器が何回も使用され、患者間での深刻な相互感染が起きている。そのため、人類への危害と環境汚染の上記問題を回避することは、各国政府の重要な政策となっている。現在、光分解性材料はあるが、一般には食品包装に使用される。なぜなら、使い捨て医用器具は、その材料に高い透明度と高度な生物学的な安全性が必要であり、食品包装用の光分解性材料は使い捨て医用器具製造用には適していないからである。
【課題を解決するための手段】
【０００６】
使い捨て医用器具の使用による人々にもたらす有害性と環境にもたらす汚染の上記問題を解決するため、本発明は、使い捨て医用器具の製造用にポリプロピレンに異色性複合物質を加えて得られる光分解性材料を提供する。
【０００７】
その異色性物質は、光開始剤及び増感剤から成り、その光開始剤は、クエン酸第２鉄（ＦｅＣ６Ｈ５Ｏ７）とペンタジオン第１鉄（ＦｅＣ５Ｈ８Ｏ２）を含み、その増感剤はヘキサクロロアセトン（Ｃｌ６Ｃ３Ｏ）とアセチルベンゼン（Ｃ８Ｈ８Ｏ）を含む。これら成分の含有量はポリプロピレン樹脂の重量に対して光開始剤が０．０４％〜０．０８％、そして増感剤が０．４％〜０．９％である。その場合、ポリプロピレン樹脂重量に対して、光開始剤は、クエン酸第２鉄（ＦｅＣ６Ｈ５Ｏ７）が０．０２％〜０．０４％であり、ペンタジオン第１鉄（ＦｅＣ５Ｈ８Ｏ２）が０．０２％〜０．０４％であり、そして増感剤は、ヘキサクロロアセトン（Ｃｌ６Ｃ３Ｏ）が０．２％〜０．４５％であり、アセチルベンゼン（Ｃ８Ｈ８Ｏ）が０．２％〜０．４５％である。
【発明の効果】
【０００８】
本発明によれば、光分解性材料で作られた使い捨て注射器のような使い捨て医用器具は、高い透明度と高度な生物学的な安全性を維持し、水に不溶性である。使用された後、その医用器具は、紫外線で短時間消毒される間に、異色性複合物質の存在により黄色に変色する。これらの医用器具の再使用は、それにより回避できる。医用器具が自然界に投げ捨てられる時でも、それらは分解を続け、光にさらすと４５〜７５日以内に崩壊して粉末になる。その分子量が約５０００に減少すると、それらは土中の微生物により二酸化炭素と水に分解され、廃棄されたプラスチックによりもたらされる環境汚染の問題は解決される。その材料は、有害物でも汚染物でもなく、使い捨て医用器具を製造するための好ましい代替材料とすることができる。
【発明を実施するための最良の形態】
【０００９】
<実施例１>
高速攪拌器の温度を９０℃に上げ、そして１２５０００ｇのポリプロピレン、２５ｇのクエン酸第２鉄（ＦｅＣ６Ｈ５Ｏ７）、２５ｇのペンタジオン第１鉄（ＦｅＣ５Ｈ８Ｏ２）、２５０ｇのヘキサクロロアセトン（Ｃｌ６Ｃ３Ｏ）、そして２５０ｇのアセチルベンゼン（Ｃ８Ｈ８Ｏ）を高速攪拌器に入れ、そして、この一定温度で５分間撹拌する。それから、その混合物を自動供給装置を使用して単軸押出機に導入し、ペレットに押出し成形する。単軸押出機の供給入口から出口までの３部分の加熱温度は、それぞれ、１４０℃、２００℃、１２５℃である。
【００１０】
<実施例２>
高速攪拌器の温度を９０℃に上げ、そして１２５０００ｇのポリプロピレン、５０ｇのクエン酸第２鉄（ＦｅＣ６Ｈ５Ｏ７）、５０ｇのペンタジオン第１鉄（ＦｅＣ５Ｈ８Ｏ２）、５６２．５ｇのヘキサクロロアセトン（Ｃｌ６Ｃ３Ｏ）、そして５６２．５ｇのアセチルベンゼン（Ｃ８Ｈ８Ｏ）を高速攪拌器に入れ、そして、この一定温度で５分間撹拌する。それから、その混合物を自動供給装置を使用して単軸押出機に導入し、ペレットに押出し成形する。単軸押出機の供給入口から出口までの３部分の加熱温度は、それぞれ、１４０℃、２００℃、１２５℃である。
【００１１】
<実施例３>
これが発明を実施するための最も良い態様である。高速攪拌器の温度を９０℃に上げ、そして１２５０００ｇのポリプロピレン、３７．５ｇのクエン酸第２鉄（ＦｅＣ６Ｈ５Ｏ７）、３７．５ｇのペンタジオン第１鉄（ＦｅＣ５Ｈ８Ｏ２）、４０６．２５ｇのヘキサクロロアセトン（Ｃｌ６Ｃ３Ｏ）、そして４０６．２５ｇのアセチルベンゼン（Ｃ８Ｈ８Ｏ）を高速攪拌器に入れ、そして、この一定温度で５分間撹拌する。それから、その混合物を自動供給装置を使用して単軸押出機に導入し、ペレットに押出し成形する。単軸押出機の供給入口から出口までの３部分の加熱温度は、それぞれ、１４０℃、２００℃、１２５℃である。
【産業上の利用可能性】
【００１２】
本発明の光分解性材料は、使い捨て医用器具を製造するための好ましい代替材料とすることができる。
【国際公開パンフレット】
2004536955.tif 000002
2004536955.tif 000003
2004536955.tif 000004
2004536955.tif 000005
2004536955.tif 000006
2004536955.tif 000007
【国際公開パンフレット（コレクトバージョン）】
2004536955.tif 000008
【国際調査報告】
2004536955.tif 000009
2004536955.tif 000010